표 1 의 결과 로부터 , 본 발명 의 실시 예 1 ∼ 30 에 관련 된 알루미늄 합금 재는 , 특정 한 합금 조성 을 갖 고 , 또한 결정립 이 일 방향 으로 가지런 하 게 연장 된 섬유상 의 금속 조직 을 갖 고 , 그 일 방향 에 평행 한 단면 에 있 어서 , 결정립 의 길 이 방향 에 수직 인 치수 는 310 ㎚ 이하 인 것 이 확인 되 었 다 . 도 4 는 , 실시 예 3 에 관련 된 알루미늄 합금 재의 가공 방향 에 평행 한 단면 의 SIM 화상 이 다 . 또한 , 실시 예 1 ∼ 2 및 4 ∼ 30 에 관련 된 알루미늄 합금 재의 길 이 방향 에 평행 한 단면 에 대해서 도 , 도 4 와 동일 한 금속 조직 이 확인 되 었 다 . 이 와 같 은 특유 의 금속 조직 을 갖 는 본 발명 의 실시 예 1 ∼ 30 에 관련 된 알루미늄 합금 재는 , 철 계 또는 구리 계 의 금속 재료 에 필적 하 는 고강도 ( 예 를 들 어 , 0 . 2 ％ 내력 400 ㎫ 이상 , 비커스 경도 ( HV ) 125 이상 ) 를 발휘 하 는 것 이 확인 되 었 다 .